(57)【要約】      （修正有）【課題】ＰＤＰのフィルタ本体に設けられる粘着剤層の形成材料である粘着剤組成物であって、リワーク性、耐湿熱保存性、及び衝撃緩和特性に優れる粘着剤組成物、粘着剤層、ＰＤＰ表示装置を提供する。【解決手段】プラズマディスプレイパネル用フィルタ本体３の片面又は両面に設けられる粘着剤層４ａの形成材料である粘着剤組成物であって、Ｃ４〜１４のアルキル基を有する（メタ）アクリル酸アルキルエステル（１）を全モノマーに対して５０重量％以上含有するモノマー材料を部分的に重合してなる重合体・単量体混合物１００重量部に対して、モノマー単位として（メタ）アクリル酸アルキルエステル（２）を７０重量％以上、及び不飽和カルボン酸を１〜７重量％含有する重量平均分子量２０００〜５００００の低分子量ポリマーを０．１〜２重量部、及び（メタ）アクリロイル基を２個以上有する多官能（メタ）アクリレートを０．１〜１．０重量部含有する。【選択図】図１
2005023133.tif 000002
【特許請求の範囲】
【請求項１】
透明基体上に電磁波及び／又は近赤外線の遮蔽層が積層されているプラズマディスプレイパネル用フィルタ本体の片面又は両面に設けられる粘着剤層の形成材料である粘着剤組成物であって、
炭素数４〜１４のアルキル基を有する（メタ）アクリル酸アルキルエステル（１）を全モノマーに対して５０重量％以上含有するモノマー材料を部分的に重合してなる重合体・単量体混合物１００重量部に対して、
モノマー単位として（メタ）アクリル酸アルキルエステル（２）を７０重量％以上、及び不飽和カルボン酸を１〜７重量％含有する重量平均分子量２０００〜５００００の低分子量ポリマーを０．１〜２重量部、及び（メタ）アクリロイル基を２個以上有する多官能（メタ）アクリレートを０．１〜１．０重量部含有することを特徴とする粘着剤組成物。
【請求項２】
請求項１記載の粘着剤組成物を重合反応させてなる粘着剤層。
【請求項３】
前記重合反応が光重合反応である請求項２記載の粘着剤層。
【請求項４】
２５℃及び１０００〜１００００Ｈｚの条件下における動的貯蔵弾性率が９×１０４  〜４×１０６  Ｐａである請求項２又は３記載の粘着剤層。
【請求項５】
厚さが０．５〜２ｍｍである請求項２〜４のいずれかに記載の粘着剤層。
【請求項６】
透明基体上に電磁波及び／又は近赤外線の遮蔽層が積層されているプラズマディスプレイパネル用フィルタ本体の片面又は両面に、請求項２〜５のいずれかに記載の粘着剤層が形成されているプラズマディスプレイパネル用フィルタ。
【請求項７】
さらに、前記遮蔽層上に直接又は粘着剤層を介して反射防止層及び／又はノングレア層が積層されている請求項６記載のプラズマディスプレイパネル用フィルタ。
【請求項８】
請求項６又は７記載のプラズマディスプレイパネル用フィルタを用いたプラズマディスプレイパネル表示装置。
【発明の詳細な説明】
【０００１】
【発明の属する技術分野】
本発明は、プラズマディスプレイパネル（以下、ＰＤＰともいう）から発生する電磁波及び／又は近赤外線を遮蔽するＰＤＰ用フィルタ本体に設けられる粘着剤層の形成材料である粘着剤組成物、粘着剤層、ＰＤＰ用フィルタ、及びこれらを用いたＰＤＰ表示装置に関する。
【０００２】
【従来の技術】
近年、従来の冷陰極管を用いたテレビやディスプレイなどの表示装置に代え、薄型で軽量かつ大画面化のディスプレイとしてＰＤＰの開発が進められている。ＰＤＰは、パネル内部に封入された希ガス、特にネオンを主体としたガス中で放電を発生させ、その際発生する真空紫外線によりパネル内部のセルに設けられたＲ、Ｇ、Ｂの単光体を発光させる。この発光過程において、ＰＤＰの作動に不必要な電磁波や近赤外線が同時に放出されるため、これを遮蔽する必要がある。特に、電磁波はＶＣＣＩやＦＣＣなどにより放射電磁波が規制されており、また近年電磁波による人体への悪影響も懸念されている。
【０００３】
これらの電磁波や近赤外線を遮蔽するため、各種フィルタが提案されている。一般的なＰＤＰ用フィルタは、透明導電層や近赤外線遮蔽層を備えた透明基体を透明成形体に貼り合わせたものであり、それをＰＤＰの前面側に空気層を介して設置することにより電磁波や近赤外線を遮蔽している。しかし、ＰＤＰの前面表示ガラス部とＰＤＰ用フィルタの間に空気層を介する前記構造は、ＰＤＰの前面表示ガラス部やＰＤＰ用フィルタと空気層との界面で光反射が起こり、ＰＤＰの表示画像の視認性を損なうという問題があるため、ＰＤＰ用フィルタを前面表示ガラス部に直接貼り合わせる構成も提案されている。
【０００４】
しかし、ＰＤＰ用フィルタを前面表示ガラス部に直接貼り合わせる場合に、ＰＤＰ用フィルタの厚さが薄い場合にはＰＤＰの前面表示ガラス部が非常に割れやすいため、外部からの衝撃によりＰＤＰが簡単に割れてしまうという問題がある。前記問題を解決するため、２０℃での動的弾性率が６×１０６  Ｐａ以下であるガラス割れ防止層の一面側に反射防止フィルムを積層し、他面側を粘着面としたガラス割れ防止用フィルム状フィルタが提案されている（特許文献１）。
【０００５】
【特許文献１】
特開２００２−３４１７７６号公報
【発明が解決しようとする課題】
一方、ＰＤＰ用フィルタを前面表示ガラス部に貼り合せる際に貼付け時のミスでゴミをかみ込んだり位置ズレを起こした場合には、ＰＤＰ用フィルタを剥がして該ＰＤＰを再利用する必要があるため、ＰＤＰ用フィルタを剥離する際にＰＤＰが破損したり、ＰＤＰの前面表示ガラス部上に粘着剤が糊残りしないことが求められる。さらに、高温多湿条件下で長時間保存しても浮きや剥がれが生じない耐久性に優れるＰＤＰ用フィルタが求められる。しかしながら、前記技術では、リワーク性、耐久性（耐湿熱保存性）、及びＰＤＰの前面表示ガラス部への衝撃に対する保護機能（衝撃緩和特性）を同時に満足することができない。
【０００６】
本発明は、ＰＤＰのフィルタ本体に設けられる粘着剤層の形成材料である粘着剤組成物であって、リワーク性、耐湿熱保存性、及び衝撃緩和特性に優れる粘着剤組成物を提供することを目的とする。また、該粘着剤組成物により形成される粘着剤層を提供することを目的とする。さらには、該粘着剤層を有するＰＤＰ用フィルタ、ＰＤＰ表示装置を提供することを目的とする。
【０００７】
【課題を解決するための手段】
本発明者らは、上記の目的を達成するため鋭意検討した結果、特定のモノマー及びポリマーを特定量含有する粘着剤組成物を用いることにより、リワーク性、耐湿熱保存性、及び衝撃緩和特性に優れる粘着剤層が得られることを見出し、本発明を完成した。
【０００８】
即ち、本発明は、透明基体上に電磁波及び／又は近赤外線の遮蔽層が積層されているプラズマディスプレイパネル用フィルタ本体の片面又は両面に設けられる粘着剤層の形成材料である粘着剤組成物であって、
炭素数４〜１４のアルキル基を有する（メタ）アクリル酸アルキルエステル（１）を全モノマーに対して５０重量％以上含有するモノマー材料を部分的に重合してなる重合体・単量体混合物１００重量部に対して、
モノマー単位として（メタ）アクリル酸アルキルエステル（２）を７０重量％以上、及び不飽和カルボン酸を１〜７重量％含有する重量平均分子量２０００〜５００００の低分子量ポリマーを０．１〜２重量部、及び（メタ）アクリロイル基を２個以上有する多官能（メタ）アクリレートを０．１〜１．０重量部含有することを特徴とする粘着剤組成物、に関する。
【０００９】
前記モノマー材料は、（メタ）アクリル酸アルキルエステル（１）を全モノマーに対して６０〜９０重量％含有することが好ましい。前記（メタ）アクリル酸アルキルエステル（１）が全モノマーに対して５０重量％未満の場合には、動的貯蔵弾性率が上昇し、衝撃緩和特性が低下するため好ましくない。また、エステルのアルキル基の炭素数は６〜１０であることが好ましい。アルキル基の炭素数が４〜１４の範囲を外れる場合には、動的貯蔵弾性率が上昇し、衝撃緩和特性が低下するため好ましくない。
【００１０】
前記低分子量ポリマーは、モノマー単位として、前記（メタ）アクリル酸アルキルエステル（２）を７０〜９８重量％含有することが好ましい。前記（メタ）アクリル酸アルキルエステル（２）が７０重量％未満の場合には、耐湿熱保存性が低下するため好ましくない。また、前記不飽和カルボン酸を２〜６重量％含有することが好ましい。前記不飽和カルボン酸が１重量％未満の場合には粘着剤層の接着力が大きくなりすぎるため好ましくなく、一方、７重量％を超える場合には耐湿熱保存性が低下するため好ましくない。また、前記低分子量ポリマーの重量平均分子量は５０００〜４００００であることが好ましい。低分子量ポリマーの重量平均分子量が２０００未満の場合には耐湿熱保存性が低下するため好ましくなく、一方、重量平均分子量が５００００を超える場合には粘着剤層の接着力が大きくなりすぎるため好ましくない。
【００１１】
本発明の粘着剤組成物は、前記重合体・単量体混合物（固形分）１００重量部に対して、前記低分子量ポリマーを０．１〜２重量部含有し、好ましくは０．２〜１重量部である。低分子量ポリマーが０．１重量部未満の場合には粘着剤層の接着力が大きくなりすぎるため好ましくなく、一方、２重量部を超える場合には耐湿熱保存性が低下するため好ましくない。
【００１２】
また、本発明の粘着剤組成物は、前記重合体・単量体混合物（固形分）１００重量部に対して、前記多官能（メタ）アクリレートを０．１〜１．０重量部含有し、好ましくは０．２〜０．５重量部である。多官能（メタ）アクリレートが０．１重量％未満の場合には耐湿熱保存性が低下するため好ましくなく、一方、１．０重量％を超える場合には動的貯蔵弾性率が上昇し、衝撃緩和特性が低下するため好ましくない。
【００１３】
低分子量ポリマーを併用することによりＰＤＰの前面表示ガラス部への接着力の増大を抑制することができる理由は明らかではないが、架橋構造内に存在して、低分子量であるために動くことができること、カルボキシル基によりガラス界面への吸着によるドライビングフォースが働くことなどより、ＰＤＰの前面表示ガラス部と粘着剤層との界面を移行して接着力の増大を抑制していると推測される。また、粘着剤層中の低分子量ポリマーの含有量は非常に少ないため、ＰＤＰ用フィルタを剥離した際に前面表示ガラス部表面の汚染も発生しない。
【００１４】
本発明の粘着剤層は、前記粘着剤組成物を重合反応させてなるものである。前記重合反応は、光重合反応であることが好ましい。光重合反応は、衝撃緩和特性の向上のため、膜厚０．５ｍｍ以上の粘着剤層を形成する場合に有利である。
【００１５】
また、前記粘着剤層は、２５℃及び１０００〜１００００Ｈｚの条件下における動的貯蔵弾性率が９×１０４  〜４×１０６  Ｐａであることが好ましく、さらに好ましくは９×１０４  〜９×１０５  Ｐａである。動的貯蔵弾性率が前記範囲を外れる場合には、粘着剤層が硬くなるために衝撃力がＰＤＰに伝わりやすくなってＰＤＰが破損しやすくなったり、外部からの衝撃からＰＤＰを保護するために必要な衝撃力緩和特性を得るためには粘着剤層の厚みが非常に厚くなり、視認性や鮮明度の低下など不具合が生じる傾向にある。
【００１６】
また、前記粘着剤層は、厚さが０．５〜２ｍｍであることが好ましく、さらに好ましくは０．８〜１．５ｍｍである。厚さが０．５ｍｍ未満の場合には、衝撃緩和特性が低下する傾向にある。一方、厚さが２ｍｍを超える場合には、前面表示ガラス部へのＰＤＰ用フィルタの貼り付け作業性、つまり装着作業性が損なわれたり、視認性や鮮明度が低下したり、画像の揺らぎが生じやすくなる傾向にある。
【００１７】
本発明の粘着剤層は、ＰＤＰ用フィルタの貼り付けミスなどにより前面表示ガラス部から剥離する際にＰＤＰを損傷することなく剥離でき、かつパネル自体を外部からの衝撃から保護できると共に耐湿熱保存特性にも優れるため、高温多湿条件下で長時間保存した場合であってもＰＤＰ用フィルタの浮きや剥がれが生じることがない。
【００１８】
本発明は、透明基体上に電磁波及び／又は近赤外線の遮蔽層が積層されているＰＤＰ用フィルタ本体の片面又は両面に、前記粘着剤層が形成されているＰＤＰ用フィルタ、に関する。
【００１９】
前記ＰＤＰ用フィルタは、遮蔽層上に直接又は粘着剤層を介して反射防止層及び／又はノングレア層がさらに積層されていることが好ましい。ＰＤＰ用フィルタに反射防止層及び／又はノングレア層を設けることにより、室内照明や窓の外からの日光の反射を低減したり、映り込みを低減し、ＰＤＰの視認性を向上させることができる。
【００２０】
また本発明は、前記ＰＤＰ用フィルタを用いたＰＤＰ表示装置、に関する。
【００２１】
【発明の実施の形態】
本発明の粘着剤組成物は、炭素数４〜１４のアルキル基を有する（メタ）アクリル酸アルキルエステル（１）を全モノマーに対して５０重量％以上含有するモノマー材料を部分的に重合してなる重合体・単量体混合物１００重量部に対して、
モノマー単位として（メタ）アクリル酸アルキルエステル（２）を７０重量％以上、及び不飽和カルボン酸を１〜７重量％含有する重量平均分子量２０００〜５００００の低分子量ポリマーを０．１〜２重量部、及び（メタ）アクリロイル基を２個以上有する多官能（メタ）アクリレートを０．１〜１．０重量部含有することを特徴とする。なお、本発明において、（メタ）アクリル酸アルキルエステルとはアクリル酸アルキルエステル及び／又はメタクリル酸アルキルエステルをいう。
【００２２】
重合体・単量体混合物の製造に用いられる炭素数４〜１４のアルキル基を有する（メタ）アクリル酸アルキルエステル（１）としては、例えば、ブチル（メタ）アクリレート、イソアミル（メタ）アクリレート、ｎ−ヘキシル（メタ）アクリレート、２−エチルヘキシル（メタ）アクリレート、イソオクチル（メタ）アクリレート、イソノニル（メタ）アクリレート，デシル（メタ）アクリレート、ドデシル（メタ）アクリレート、テトラデシル（メタ）アクリレートなどが挙げられ、これらは１種又は２種以上を混合して用いられる。また、前記アルキル基は、直鎖又は分岐鎖のいずれでもよいが、ｔ−アルキル基でないことが好ましい。
【００２３】
重合体・単量体混合物の製造には前記モノマーと共重合可能なモノビニルモノマーを光学特性や耐熱性等の物性の向上を目的として必要に応じて併用することができる。該モノビニルモノマーとしては、例えば、（メタ）アクリル酸２−ヒドロキシエチル、（メタ）アクリル酸２−ヒドロキシプロピル、（メタ）アクリル酸４−ヒドロキシブチル、及び（メタ）アクリル酸６−ヒドロキシヘキシルなどのヒドロキシル基含有モノマー、（メタ）アクリル酸メトキシエチル、及び（メタ）アクリル酸エトキシエチルなどの（メタ）アクリル酸アルコキシアルキル系モノマー、（メタ）アクリル酸ポリエチレングリコール、（メタ）アクリル酸ポリプロピレングリコール、（メタ）アクリル酸メトキシエチレングリコール、及び（メタ）アクリル酸メトキシポリプロピレングリコールなどのグリコール系モノマーなどが挙げられる。特に、（メタ）アクリル酸２−ヒドロキシエチル、（メタ）アクリル酸２−ヒドロキシプロピル、（メタ）アクリル酸４−ヒドロキシブチルなどのヒドロキシル基含有モノマーは、耐湿熱保存性の向上に効果的であるため好ましく用いられる。
【００２４】
重合体・単量体混合物の製造は、適宜の重合開始剤を用いて溶液重合、塊状重合、乳化重合などの公知のラジカル重合法を適宜選択できる。ラジカル重合開始剤としては、アゾ系、過酸化物系の各種公知のものを使用できる。例えば、塊状重合では、重合開始剤をモノマー１００重量部に対し０．０１〜０．２重量部程度使用し、これに紫外線などの放射線を少量照射して部分的に重合させ、反応系を増粘させることにより得られる。モノマーの重合率は３〜５０重量％であることが好ましく、さらに好ましくは５〜３０重量％、特に好ましくは１０〜２０重量％である。
【００２５】
低分子量ポリマーの製造に用いられる（メタ）アクリル酸アルキルエステル（２）は特に制限されず、例えば、前記と同様の（メタ）アクリル酸アルキルエステルを用いることができる。特に、炭素数１〜４アルキル基を有する（メタ）アクリル酸アルキルエステルを用いることが好ましい。これらは１種を単独で使用してもよく、２種以上を併用してもよい。
【００２６】
不飽和カルボン酸としては、アクリル酸、メタクリル酸、イタコン酸、マレイン酸などが挙げられ、特にアクリル酸やメタクリル酸が好ましく用いられる。
【００２７】
低分子量ポリマーは、モノマー単位として、前記（メタ）アクリル酸アルキルエステル（２）および前記不飽和カルボン酸を上記割合で含有していれば、他のモノマーを含有することができる。例えば、上記例示したものと同様のものを挙げることができる。
【００２８】
低分子量ポリマーの製造は、適宜の重合開始剤を用いて溶液重合、塊状重合、乳化重合などの公知のラジカル重合法を適宜選択できる。重量平均分子量の調整は、大量の重合開始剤を使用したり、メルカプタンなどの連鎖移動剤を使用して行うことができる。
【００２９】
（メタ）アクリロイル基を２個以上有する多官能（メタ）アクリレートとしては、例えば、ヘキサンジオールジ（メタ）アクリレート、（ポリ）エチレングリコールジ（メタ）アクリレート、（ポリ）プロピレングリコールジ（メタ）アクリレート、ネオペンチルグリコールジ（メタ）アクリレート、ペンタエリスリトールジ（メタ）アクリレート、トリメチロールプロパントリ（メタ）アクリレート、ペンタエリスリトールトリ（メタ）アクリレート、ジペンタエリスリトールヘキサ（メタ）アクリレート、エポキシ（メタ）アクリレートやポリエステル（メタ）アクリレート、ウレタン（メタ）アクリレートなどが挙げられる。
【００３０】
本発明の粘着剤組成物には必要に応じて各種添加剤を添加してもよい。例えば、組成物の接着特性を調整するため、公知の粘着付与樹脂（例えば、ロジン系樹脂、テルペン系樹脂、石油樹脂、クマロン・インデン樹脂、スチレン系樹脂など）を添加してもよい。また、粘着付与樹脂以外の添加剤としては、可塑剤、ガラス繊維、ガラスビーズ、金属粉、又は微粉末シリカなどの充てん剤、顔料、着色剤、酸化防止剤、老化防止剤、シランカップリング剤、紫外線吸収剤などが挙げられる。これらの添加剤の添加量は特に制限されず、通常の粘着剤に適用される量である。また、微粒子を含有させて光拡散性を有する粘着剤層とすることもできる。
【００３１】
本発明の粘着剤層の形成方法は特に制限されず、例えば、フィルタ本体の片面又は両面に前記粘着剤組成物を塗布し乾燥して粘着剤層を形成する方法が挙げられる。また、転写シート上に前記粘着剤組成物を塗布し乾燥して粘着剤層を形成した後、該粘着剤層をフィルタ本体の片面又は両面に貼り付け、前記転写シートを剥離除去することにより粘着剤層を形成してもよい。
【００３２】
本発明においては、重合体・単量体混合物、低分子量ポリマー、多官能（メタ）アクリレート、及び重合開始剤などを混合して粘着剤組成物を調製し、これをフィルタ本体の片面又は両面に塗布し、塊状重合することにより粘着剤層を形成する方法が好ましい。また、比較的厚めの粘着剤層を形成する必要があることから、塗布後の粘着剤組成物を光重合反応させることにより粘着剤層を形成することが好ましい。
【００３３】
光重合反応方式では、まずモノマー材料及び光重合開始剤を混合し、少量の光照射により一部のモノマーを重合させて反応系を増粘させる（シロップの作成）。このシロップに低分子量ポリマー、多官能（メタ）アクリレート、及び光重合開始剤などを適宜添加混合して、これを適当な厚みでフィルタ本体に塗布する。その後、光照射により重合、架橋させて粘着剤層を形成する。
【００３４】
光重合開始剤としては、例えば、４−（２−ヒドロキシエトキシ）フェニル（２−ヒドロキシ−２−プロピル）ケトン、α−ヒドロキシ−α，α’−ジメチルアセトフェノン、メトキシアセトフェノン、２，２−ジエトキシアセトフェノン、１−ヒドロキシシクロヘキシルフェニルケトン、２−メチル−１−［４−（メチルチオ）−フェニル］−２−モルホリノプロパンなどのアセトフェノン系化合物、ベンゾインエチルエーテル、ベンゾインイソプロピルエーテル、アニゾインメチルエーテルなどのベンゾインエーテル系化合物、２−メチル−２−ヒドロキシプロピオフェノンなどのα−ケトール系化合物、ベンジルジメチルケタールなどのケタール化合物、２−ナフタレンスルホニルクロリドなどの芳香族スルホニルクロリド系化合物、１−フェノン−１，１−プロパンジオン−２−（ｏ−エトキシカルボニル）オキシムなどの光活性オキシム系化合物、ベンゾフェノン、ベンゾイル安息香酸、３，３’一ジメチル−４−メトキシベンゾフェノンなどのベンゾフェノン系化合物などがあげられる。
【００３５】
光重合開始剤の添加量は全モノマー１００重量部に対して０．０５〜０．５重量部程度である。
【００３６】
粘着剤組成物の塗布は、例えば、グラビヤロールコーター、リバースロールコーター、キスロールコーター、ディップロールコーター、バーコーター、ナイフコーター、スプレーコーターなどを用いて行うことができる。
【００３７】
本発明の粘着剤層のゲル分率は、６０〜９０重量％、好ましくは７０〜９０重量％であることが好ましい。ゲル分率が６０重量％未満の場合には、粘着剤の凝集力が不足するため、べとつき易く貼り付け時の作業性が悪くなり、一方ゲル分率が９０重量％を越える場合には衝撃緩和特性が低下する傾向にある。ゲル分率は、架橋構造を制御することにより調整することができ、使用する材料によっても異なるが、通常、多官能（メタ）アクリレートの添加量を調整することにより前記範囲内に調整することができる。
【００３８】
図１、２は、本発明のＰＤＰ用フィルタ５の概略構成図である。図１のＰＤＰ用フィルタ５は、透明基体１と電磁波及び／又は近赤外線の遮蔽層２とからなるフィルタ本体３の片面に粘着剤層４ａが形成されているものである。図２のＰＤＰ用フィルタ５は、前記フィルタ本体３の両面に粘着剤層４ａ、４ｂが形成されているものである。少なくとも粘着剤層４ａは前記粘着剤組成物により形成されていることが必要であり、粘着剤層４ｂは、前記粘着剤組成物により形成されていてもよく、公知の粘着剤からなる層であってもよい。
【００３９】
透明基体１には、通常、厚さが１０〜２５０μｍの透明プラスチックフィルムが用いられる。透明プラスチックフィルムとしては、例えば、ポリエチレンテレフタレート（ＰＥＴ）フィルム、トリアセテートセルロース（ＴＡＣ）フィルムなどが挙げられる。
【００４０】
遮蔽層２は、電磁波及び／又は近赤外線を遮蔽する機能と透明性を備えたものであれば特に制限されない。例えば、全厚が１０〜９００μｍ程度の単層又は積層構造の遮蔽層としては、透明導電体薄膜や、これと高屈折率誘電体膜との積層膜、これらに近赤外線吸収色素を含む層を設けたもの、さらに貼り付け、印刷又はパターニング処理による導電性メッシュ材料を設けたもの、さらにこれに近赤外線吸収色素を含む層を設けたものなどが挙げられる。
【００４１】
図３に示すように、このフィルタ本体３には、電磁遮蔽性能を高めるため、ＰＤＰ本体のアース電極と接続させるための電極６を設けることができる。また、フィルタ本体３には、反射防止層及び／又はノングレア層７を設けることができる。また、帯電防止層や防汚染層などを設けることもできる。これらの層は、フィルタ本体３上に直接積層してもよいし、粘着剤層４ｂ上に積層してもよい。また、これらの層の形成方法は特に制限されず、公知の方法、例えば、反射防止層は特開昭５９−５０４０１号公報に記載の方法、ノングレア層は特開平７−１８１３０６号公報に記載の方法などにより形成することができる。
【００４２】
図３に示すように、本発明のＰＤＰ表示装置１０は、前記ＰＤＰ用フィルタ５に設けられた粘着剤層４ａをＰＤＰ８の前面表示ガラス部９に直接貼り合わせることなどにより製造することができる。
【００４３】
前記ＰＤＰ表示装置１０は、ＰＤＰ用フィルタ５をＰＤＰ８に直接貼り合わせているため、ＰＤＰ自体の軽量化、薄型化、低コスト化に寄与できる。また、ＰＤＰの前面側に透明成形体からなる前面板を設置する場合に比べると、ＰＤＰとＰＤＰ用フィルタとの間に屈折率の低い空気層をなくすことができるため、界面反射による可視光反射率の増加、二重反射などの問題を解決でき、ＰＤＰの視認性をより向上させることができる。また、粘着剤層に高い衝撃力緩和性を持たせることにより、外部からの衝撃に対してＰＤＰを保護する機能を複合することが可能となり、さらに万が一ＰＤＰが破損した場合においてもガラスの飛散を防止することができる。
【００４４】
【実施例】
以下、本発明の構成と効果を具体的に示す実施例等について説明する。なお、実施例等における評価項目は下記のようにして測定した。
【００４５】
＜重量平均分子量の測定＞
低分子量ポリマーの重量平均分子量は、ＧＰＣにより測定し、ポリスチレン換算により算出した。測定条件は、カラム（東ソー社製、ＧＭＨＸＬ）、測定温度４０℃、溶媒ＴＨＦである。
【００４６】
＜接着力の測定＞
作製したＰＤＰ用フィルタ（幅２５ｍｍ）を２ｋｇのローラーにて１往復してガラス板（ＰＤ２００、旭硝子社製）に貼り付け、剥離角度９０°、剥離速度３００ｍｍ／分で剥離接着力を測定した。
【００４７】
＜衝撃緩和特性の評価＞
鋼板に固定した力センサー上に作製したＰＤＰ用フィルタを貼り付け、この鉛直上方高さ２０ｃｍから、直径５０ｍｍ、重さ約５１０ｇの鋼球を自由落下させ、鋼球がＰＤＰ用フィルタに衝突したときの衝撃力時間変化を測定する。このときの衝撃力波形から応力を算出し、その応力最大値により衝撃緩和特性を比較した。応力最大値が小さいほど衝撃緩和特性に優れる。
【００４８】
＜耐湿熱保存性の評価＞
作製したＰＤＰ用フィルタ（１００ｍｍ×１００ｍｍ）をガラス板（ＰＤ２００、旭硝子社製）にゴムローラーを用いて貼り付け、これを６０℃×９０％ＲＨの恒温恒湿器中に置き、５００時間後にＰＤＰ用フィルタの浮き、剥がれの様子を観察した。浮き、剥がれがなければ○とし、浮き、剥がれがあれば×とした。
＜ゲル分率の測定＞
作製した粘着剤層のゲル分率は、乾燥重量Ｗ１  （ｇ）の粘着剤層を酢酸エチル中に室温（２３℃）で７日間浸潰した後、取り出して乾燥したときの重量をＷ２  （ｇ）としたとき、下記式により算出される値である。
ゲル分率（重量％）＝（Ｗ２  ／Ｗ１  ）×１００
＜動的貯蔵弾性率の測定＞
動的粘弾性測定装置（レオメトリックサイエンティフィック社製、ＡＲＥＳ）を用い、周波数変化モード（２５℃）で１０００Ｈｚ、１００００Ｈｚの動的貯蔵弾性率を測定した。なお、動的貯蔵弾性率が９×１０４  〜４×１０６  Ｐａの範囲内にあれば衝撃緩和特性に優れる。
【００４９】
（フィルタ本体の作製）
透明基体として厚さ１２５μｍの透明なポリエチレンテレフタレート（ＰＥＴ）フイルムを使用した。この透明基体の片面に反応性パルスＤＣスパッタリング法によりＳｉＯ２  薄膜を形成し、その面上にＤＣマグネトロンスパッタ法により、高屈折率誘電体膜、銀系透明導電体膜、高屈折率誘電体膜の順に繰り返し膜形成する手法により、電磁波及び／又は近赤外線の遮蔽層を形成した。なお、高屈折率誘電体膜を形成するターゲット材料には、Ｉｎ２  Ｏ３  −１２．６重量％ＴｉＯ２  を使用した。また、銀系透明導電体膜を形成するターゲット材料には、Ａｇ−３重量％Ａｕを使用した。
このようにして形成した電磁波及び／又は近赤外線の遮蔽層は、透明基体側より、ＳｉＯ２  薄膜（９４ｎｍ）／高屈折率誘電体膜（３４ｎｍ）／銀系透明導電体薄膜（１４ｎｍ）／高屈折率誘電体膜（６８ｎｍ）／銀系透明導電体薄膜（１４ｎｍ）／高屈折率誘電体膜（６８ｎｍ）／銀系透明導電体薄膜（１４ｎｍ）／高屈折率誘電体膜（３４ｎｍ）の構成であった。
なお、上記の各膜厚の測定は、表面粗さ計（ＤＥＫＴＡＫ３）による製膜速度の検量線と透過型電子顕微鏡による精密測定により行ったものである。次に、このように構成したフィルタ本体上の上記遮蔽層側の四辺に、銀ペースト（藤倉化成（株）製、ドータイトＦＡ−３０１ＣＡ）をスクリーン印刷し、１００℃で２０分間硬化させて、厚さ２μｍの電極を形成した。さらに遮蔽層上に反射防止フィルムを電極を完全には被覆しないように貼り合わせてフィルタ本体を得た。
【００５０】
実施例１
冷却管、窒素導入管、温度計、紫外線照射装置及び撹拌装置を備えた反応容器に、アクリル酸２−エチルヘキシル８４重量部、アクリル酸２−ヒドロキシエチル１６重量部、２，２−ジメトキシ−２−フェニルアセトフェノン０．１重量部を入れ、紫外線照射により重合して、重合率約１０重量％の重合体・単量体混合物からなる粘性液体（シロップ）を得た。一方、ブチルアクリレート１００重量部、アクリル酸５重量部、ラウリルメルカプタン１重量部、及び２，２−アゾビスイソブチロニトリル０．１重量部を、窒素導入管、冷却管を備えた４つ口フラスコに投入し、充分に窒素置換した後、窒素気流下で撹拌しながら５５℃で１２時間重合反応を行い、重量平均分子量２．１万の低分子量ポリマー（Ｂ１）を得た。
前記シロップ１００重量部に対して、トリメチロールプロパントリアクリレート０．２重量部、２，２−ジメトキシ−２−フェニルアセトフェノン０．１重量部、及び低分子量ポリマー（Ｂ１）０．５重量部を混合して粘着剤組成物を調製した。
この粘着剤組成物を厚さが７５μｍのポリエステル系セパレータに塗布し、さらにこの上からカバー用のポリエステル系セパレータを被せた後、紫外線ランプにて約２０００ｍＪ／ｃｍ２  の紫外線を照射して光重合させて厚さ１ｍｍの粘着剤層を形成した。この粘着剤層を前記フィルタ本体と貼り合わせ、ＰＤＰ用フィルタとした。
【００５１】
実施例２
実施例１において、低分子量ポリマー（Ｂ１）の添加量を０．２重量部にした以外は実施例１と同様にしてＰＤＰ用フィルタを作製した。
【００５２】
実施例３
実施例１において、低分子量ポリマー（Ｂ１）の添加量を１．０重量部にした以外は実施例１と同様にしてＰＤＰ用フィルタを作製した。
【００５３】
実施例４
実施例１において、粘着剤層の厚みを０．５ｍｍとした以外は実施例１と同様にしてＰＤＰ用フィルタを作製した。
【００５４】
実施例５
実施例１において、粘着剤層の厚みを１．５ｍｍとした以外は実施例１と同様にしてＰＤＰ用フィルタを作製した。
【００５５】
実施例６
ブチルアクリレート１００重量部、アクリル酸２重量部、ラウリルメルカプタン１重量部、及び２，２−アゾビスイソブチロニトリル０．１重量部を窒素導入管、冷却管を備えた４つ口フラスコに投入し、充分に窒素置換した後、窒素気流下で撹拌しながら５５℃で１２時間重合反応を行い、重量平均分子量２．１万の低分子量ポリマー（Ｂ２）を得た。
実施例１において、低分子量ポリマー（Ｂ１）の代わりに低分子量ポリマー（Ｂ２）を１．０重量部用いた以外は実施例１と同様にしてＰＤＰ用フィルタを作製した。
【００５６】
比較例１
実施例１において、低分子量ポリマー（Ｂ１）を添加しなかった以外は実施例１と同様にしてＰＤＰ用フィルタを作製した。
【００５７】
比較例２
実施例１において、低分子量ポリマー（Ｂ１）の添加量を５重量部とした以外は実施例１と同様にしてＰＤＰ用フィルタを作製した。
【００５８】
比較例３
冷却管、窒素導入管、温度計、紫外線照射装置、及び撹拌装置を備えた反応容器に、アクリル酸２−エチルヘキシル４０重量部、アクリル酸２−ヒドロキシエチル２０重量部、アクリル酸４０重量部、２，２−ジメトキシ−２−フェニルアセトフェノン０．１重量部を入れ、紫外線照射により重合して、重合率約１０重量％の重合体・単量体混合物からなる粘性液体（シロップ）を得た。
前記シロップ１００重量部に対して、トリメチロールプロパントリアクリレート０．２重量部、２，２−ジメトキシ−２−フェニルアセトフェノン０．１重量部、及び前記低分子量ポリマー（Ｂ１）０．５重量部を混合して、粘着剤組成物を調製した。
この粘着剤組成物を厚さが７５μｍのポリエステル系セパレータに塗布し、さらにこの上からカバー用のポリエステル系セパレータを被せた後、紫外線ランプにて約２０００ｍＪ／ｃｍ２  の紫外線を照射して光重合させて厚さ１ｍｍの粘着剤層を形成した。この粘着剤層を前記フィルタ本体と貼り合わせ、ＰＤＰ用フィルタとした。
【００５９】
比較例４
２−エチルヘキシルアクリレート１００重量部、ラウリルメルカプタン１重量部、及び２，２−アゾビスイソブチロニトリル０．１重量部を、窒素導入管、冷却管を備えた４つ口フラスコに投入し、充分に窒素置換した後、窒素気流下で撹拌しながら５５℃で１２時間重合反応を行い、重量平均分子量３万の低分子量ポリマー（Ｂ３）を得た。
実施例１において、低分子量ポリマー（Ｂ１）の代わりに低分子量ポリマー（Ｂ３）を１．０重量部用いた以外は実施例１と同様にしてＰＤＰ用フィルタを作製した。
【００６０】
参考例１
実施例１において、粘着剤層の厚みを０．３ｍｍとした以外は実施例１と同様にしてＰＤＰ用フィルタを作製した。
【００６１】
【表１】
2005023133.tif 000003
表１の結果から明らかなように、本発明の粘着剤層は、接着力が大きすぎないためリワーク性に優れており、かつ耐湿熱保存性や衝撃緩和特性にも優れる。比較例の粘着剤層は、リワーク性、耐湿熱保存性、又は衝撃緩和特性のいずれかの物性に劣ることがわかる。
【図面の簡単な説明】
【図１】本発明のＰＤＰ用フィルタの一例を示す断面図である。
【図２】本発明のＰＤＰ用フィルタの他の一例を示す断面図である。
【図３】本発明のＰＤＰ用フィルタの使用態様の一例を示す断面図である。
【符号の説明】
１：透明基体
２：電磁波及び／又は近赤外線の遮蔽層
３：フィルタ本体
４ａ、４ｂ：粘着剤層
５：ＰＤＰ用フィルタ
６：電極
７：反射防止層及び／又はノングレア層
８：ＰＤＰ
９：前面表示ガラス部
１０：ＰＤＰ表示装置
【図１】
2005023133.tif 000004
【図２】
2005023133.tif 000005
【図３】
2005023133.tif 000006